(57)【特許請求の範囲】
【請求項１】
表面に複数のデバイスが形成されたウェーハに対してレーザ光を照射し、前記ウェーハの内部に改質層を形成し、改質された部分により前記ウェーハを個片化するレーザダイシング装置において、
前記ウェーハの裏面に貼り付けられた透明なフィルムと、
前記レーザ光を透過可能に形成されるとともに前記透明なフィルムを貼り付けたウェーハの裏面側を密着保持する略平坦な保持面に密着保持させる密着保持手段を有し、前記ウェーハ表面側に開放された空間を確保した状態で前記ウェーハを保持するウェーハテーブルと、
前記レーザ光を前記ウェーハの裏面側から前記透明なフィルム及び前記ウェーハテーブルを介して照射するレーザ照射手段と、
レーザ照射してウェーハ内部を改質後、該ウェーハが貼り付いた前記透明なフィルムを前記ウェーハテーブルから取り外し、前記ウェーハを個片化する機構と
を備えたことを特徴とするレーザダイシング装置。
【請求項２】
上記透明なフィルムは、紫外光を照射すると脆化する特性を有し、上記エキスバンドテープを引き伸ばす前に、前記透明なフィルムに紫外光を照射することを特徴とする請求項１記載のレーザダイシング装置。
【請求項３】
上記透明なフィルムは、温めると脆化する特性を有し、上記エキスバンドテープを引き伸ばす前に、前記透明なフィルムを温める機構を有することを特徴とする請求項１記載のレーザダイシング装置。
【請求項４】
上記透明なフィルムは、冷却すると脆化する特性を有し、上記エキスバンドテープを引き伸ばす前に、前記透明なフィルムを冷却する機構を有することを特徴とする請求項１記載のレーザダイシング装置。
【請求項５】
上記透明なフィルムを、透明で硬質の上記ウェーハテーブルに貼り付ける際に、透明な液体により密着させて、上記ウェーハ面を平面矯正させることを特徴とする請求項１記載のレーザダイシング装置。
【請求項６】
上記ウェーハテーブルの保持面は、粗面処理されていることを特徴とする請求項５記載のレーザダイシング装置。
【請求項７】
前記ウェーハを個片化する機構は、前記透明なフィルムにエキスパンドテープを貼り付けて、該エキスパンドテープを引き伸ばして前記ウェーハを個片化することを特徴とする請求項１記載のレーザダイシング装置。
【請求項８】
表面に複数のデバイスが形成されたウェーハに対してレーザ光を照射し、前記ウェーハの内部に改質層を形成し、改質された部分により前記ウェーハを個片化するレーザダイシング方法において、
前記ウェーハの裏面に透明なフィルムを貼り付けるステップと、
前記透明なフィルムを貼り付けたウェーハの裏面側に前記レーザ光を透過可能で且つ略平坦な保持面に密着保持させる密着保持手段を有する硬質なウェーハテーブルに、前記ウェーハ表面側に開放された空間を確保した状態で前記ウェーハを保持するステップと、
前記ウェーハテーブル及び前記透明なフィルムを介して前記ウェーハの内部にレーザ光を集光し、該ウェーハの内部を改質するステップと、
内部改質後の前記ウェーハを貼り付けた透明なフィルムを前記ウェーハテーブルから取り外すステップと、
前記ウェーハを個片化するステップと
を有することを特徴とするレーザダイシング方法。
【請求項９】
上記透明なフィルムは、紫外光を照射すると脆化する特性を有し、上記エキスバンドテープを引き伸ばす前に、前記透明なフィルムに紫外光を照射するステップを有することを特徴とする請求項８記載のレーザダイシング方法。
【請求項１０】
上記透明なフィルムは、温めると脆化する特性を有し、上記エキスバンドテープを引き伸ばす前に、前記透明なフィルムを温めるステップを有することを特徴とする請求項８記載のレーザダイシング方法。
【請求項１１】
上記透明なフィルムは、冷却すると脆化する特性を有し、上記エキスバンドテープを引き伸ばす前に、前記透明なフィルムを冷却するステップを有することを特徴とする請求項８記載のレーザダイシング方法。
【発明の詳細な説明】
【技術分野】
【０００１】
本発明は、レーザダイシング装置及び方法に関するものであり、特に、表面に複数のデバイスが形成されたウェーハを処理するレーザダイシング装置及び方法に関するものである。
【背景技術】
【０００２】
従来から、表面に複数のデバイス（半導体素子）が形成されたウェーハを個々のチップに分割する方法として、レーザを用いたダイシング方法（レーザダイシング）が知られている。レーザダイシングは、ストリート（分割予定ライン）に沿ってウェーハにレーザ光を入射することにより、ウェーハの内部に多光子吸収による改質層を形成する方法である。レーザダイシングされたウェーハは、その後、ウェーハに外的応力を印加することにより、改質層を起点として個々のチップに分割される。このレーザダイシングによれば、チッピングを殆ど発生させることなく、分割できるという利点がある。
【０００３】
レーザダイシングは、一般的にウェーハの表面側（回路パターン等が形成されている面側）からレーザ光を入射して、ウェーハの内部に改質層を形成する。しかしながら、表面側からレーザ光を入射する方法では、ストリート付近に金属膜が形成されたウェーハの場合、該金属膜でレーザ光が反射してしまうため、使用することができないという問題がある。
【０００４】
このような問題を解決するため、特許文献１では、ウェーハの裏面からダイシングテープ越しにレーザ光を入射して、ウェーハの内部に改質層を形成することが提案されている。また、特許文献２では、一対の透明ガラス板でウェーハを挟んで支持し、ウェーハの表裏両側からレーザ光を入射できるようにすることが提案されている。さらに特許文献３では、ダイシングテープ越しにレーザ光を入射して、ウェーハ内部に改質層を形成することが提案されている。また、デバイスを形成されていない領域に触れずにワークを保持し、裏面側からレーザ光を照射することができるレーザ加工装置及びレーザ加工方法が提案されている。
【先行技術文献】
【特許文献】
【０００５】
【特許文献１】特開２００７−１２３４０４号公報
【特許文献１】特開２００５−１０９０４５号公報
【特許文献１】特開２０１０−２９９２７号公報
【発明の概要】
【発明が解決しようとする課題】
【０００６】
ところで、レーザダイシングでは、ウェーハをテーブルで保持してレーザ光の入射を行うが、特許文献１では、ウェーハの裏面にレーザ光を入射できるようにするために、ウェーハの裏面側をテーブルで吸着保持する構成としている。しかしながらこのようにウェーハの裏面側をテーブルで吸着保持すると、例えば、ＭＥＭＳ（Micro Electro Mecanical System、微小メカトロニクスシステム）のように微細構造の素子等が形成されたウェーハの場合、吸着により素子が破壊されてしまうという欠点がある。このような問題は、透明ガラス板でウェーハを挟持する特許文献２のレーザダイシング装置でも生じる。
【０００７】
一方、環状に形成されたテーブルでウェーハの周縁部のみを支持することも考えられるが、このように周縁部のみを支持すると、ウェーハに撓みが生じ、所定の領域に改質層を形成できないという欠点がある。また、フィルム越しにレーザ光を照射する場合、薄いフィルムである場合にフィルム表面は、ガラスのような硬質体ではないため、きれいな平面を形成する場合は少なく、大体うねりを持つケースが多い。また、物によっては、微小に荒れている場合が多く、フィルム表面に直接レーザ光を照射しようとすると、フィルム表面の影響でレーザ光が効率的に入射しないという問題があった。
【０００８】
さらには、また、特許文献３においては、該特許文献３に係る公報中の［００１８］において、ワーク（ウェーハＷ）の反りやうねりを矯正するために、ワークを裏面側から押圧し、平面体である反り矯正手段にワークの裏面を押圧した状態でレーザ光を照射すると記載されている。しかしながら、通常単調な反りを有するウェーハに対して、陽圧にしてワークを裏面側から押圧したとしても［００７４］、原理的に完全にワークは平面矯正されることはない。反りを有する部材を、平面体に押し当てて強制使用しても、中央部の一点が接触し、周囲はそのままの位置になるため、図７（ｂ）に示すように、中央部の一部が平面体に押し当てられるだけで完全に平面に矯正されない。よって、ワークと矯正部材に図７の（ａ）、（ｂ）に示すような不均一な隙間ができた場合、ウェーハ内部の安定した領域にフォーカス合わせることができないため、ウェーハの内部に精度よくレーザ光による改質層を形成することはできない。
【０００９】
さらに、ガラス面とウェーハ面の間に空気層が介在することでフィルムとガラス面の間で繰り返し反射が起こり、ウェーハの所望の部分以外のところに、レーザの散乱光が入り、レーザ焼けを起こすことになる。そうした散乱光によるロスは、そのロスした分だけ、その付近でエネルギーが消費されることになり、これは、ガラス面における表面劣化や、劣化に伴う破片のフィルムへの付着など、付近のレーザ散乱に伴う弊害を受けることになる。
【００１０】
さらに、ガラス面とフィルム面が密着していない場合、レーザパワーを大きくしてレーザを投入したとしても、ガラス面とフィルム面との間に起こる散乱の影響により、効率的にウェーハ内部に改質層が形成されないという問題があった。また、陽圧にするにしても、減圧するにしても、密封された空間の圧力を制御して、その一面を完全な水平面にすることは非常に難しい。陽圧にし過ぎると面は突き出す方向に撓むし、それを減圧すれば凹む側に撓む。その圧力制御は非常に微妙であり、平面を維持することは原理的に困難である。
【００１１】
さらに、この後の工程においても問題になる。ＭＥＭＳ素子で使用されるデバイスは、先にも述べたように素子面にテープを貼って、素子面を下にして吸着台に真空吸着しようとしても、素子が非常に脆いため、表面を押圧したり、触れることすら許されない場合もある。このような場合フィルム面とガラス面を密着させて、レーザ光を入射させてウェーハ面内に改質層を形成し、その後フィルムをガラス面から剥離して、当該フィルムを伸張させることで、各チップに離間しなければならない。こうしたフィルムにおいては、レーザ光の透過性を満足しつつも、チップを離間させる程度に展延性を有する性質のフィルムが要求される。
【００１２】
しかしながら、こうした透過性を有しつつ、チップを離間する程度に展延性を有する好適なフィルムは存在しない。まず、こうしたフィルムは弾性材料である必要がある。しかし、弾性材料である場合、即ちゴム部材のようなものであれば、程度の問題はあれ、面内に弾性率のムラは多かれ少なかれ存在する。また、弾性材料の場合、−ＣＨが結合した非極性の材料から構成される。弾性を持つメカニズムは様々であるが、弾性を持つ最も主たる要因としては、分子同士が絡まって存在し、その分子の絡まり度合いが変化することで、弾性を発揮する場合が多い。即ち、外部応力によって、材料そのものの密度、均質度合いが変化するのである。
【００１３】
一方、レーザ光が材料内を安定して透過するためには、材料の屈折率は一様でなくてはならない。屈折率は一様でない場合、レーザ光が結像する深さもまちまちになり安定した改質層の形成は不可能である。
【００１４】
ここで弾性材料は、外部応力によって均質度合いが変化する材料であるが、材料の均質度合いは、屈折率の一様性に対応している。即ち、材料そのものの均質度合いが外部応力等の外的環境で変化しやすいということは、材料そのものが均質かつ安定に形成されていないことにつながり、それは屈折率が一様ではないことを意味する。よって一般的には、屈折率が一様な性質を持つ大きな展延性を有する弾性材料というものは、程度にもよるが、基本的には殆ど存在しない。特に，基板内部に結像させるレーザ加工のレーザ光を精度よく透過しつつ、そのフィルムを引っ張ってチップを離間することができる材料は殆ど存在しない。
【００１５】
そこで、ウェーハの表面に形成されたデバイスを破壊することなく、即ち表面に触れることなく、ウェーハ裏面からレーザ光を照射しつつもウェーハ内部に精度よく一定の深さ位置に改質層を形成し、また、レーザの途中経路における散乱を低減して効率よく安定した改質層をウェーハ内部に形成するとともに途中経路の散乱により、レーザ散乱によるレーザ焼けをなくし、レーザ焼けによる各部品の劣化、性能低下を防ぐとともに、レーザ照射後のウェーハをチップに分割し、安定してチップに離間するために解決すべき技術的課題が生じてくるのであり、本発明はこの課題を解決することを目的とする。
【課題を解決するための手段】
【００１６】
本発明は上記目的を達成するために提案されたものであり、請求項１記載の発明は、表面に複数のデバイスが形成されたウェーハに対してレーザ光を照射し、前記ウェーハの内部に改質層を形成し、改質された部分により前記ウェーハを個片化するレーザダイシング装置において、前記ウェーハの裏面に貼り付けられた透明なフィルムと、前記レーザ光を透過可能に形成されるとともに前記透明なフィルムを貼り付けたウェーハの裏面側を密着保持する略平坦な保持面に密着保持させる密着保持手段を有し、前記ウェーハ表面側に開放された空間を確保した状態で前記ウェーハを保持するウェーハテーブルと、前記レーザ光を前記ウェーハの裏面側から前記透明なフィルム及び前記ウェーハテーブルを介して照射するレーザ照射手段と、レーザ照射してウェーハ内部を改質後、該ウェーハが貼り付いた前記透明なフィルムを前記ウェーハテーブルから取り外し、前記ウェーハを個片化する機構とを備えたレーザダイシング装置を提供する。
【００１７】
この構成によれば、レーザ光を透過可能に形成されたウェーハテーブルの略平坦な保持面には透明なフィルムに貼り付けられたウェーハの裏面側が密着保持される。これにより、ウェーハ裏面側を基準にウェーハが撓みなく平坦な状態で保持される。そして、レーザ照射手段からのレーザ光を前記ウェーハの裏面側から透明な硬質のウェーハテーブルを介して照射することにより、ウェーハの内部に改質層を精度よく形成することが可能となる。また、ウェーハ表面に形成されたデバイスに一切触れることなく、ウェーハの内部に改質層を形成することが可能となる。また、レーザ光でウェーハの内部に改質層を形成後、透明なフィルムに貼り付けられたウェーハを、透明な硬質のウェーハテーブルから取り外す。その後、改質層からそれぞれのチップが分断され、透明なフィルムとともにそれぞれのチップに分断される。これにより、効率よくウェーハを個片化することが可能となる。また、透明なフィルムを透過してレーザ光を照射するとともに、その透明なフィルムに貼り付けられたチップを離間する際には、透明なフィルムともども離間することが可能となり、非常に効率がよい。その結果、ウェーハ表面に触れることなく、片面からの処理で効率よくウェーハを割断することが可能となる。
【００１８】
請求項２記載の発明は、請求項１記載の発明において、上記透明なフィルムは、紫外光を照射すると脆化する特性を有し、上記エキスバンドテープを引き伸ばす前に、前記透明なフィルムに紫外光を照射するレーザダイシング装置を提供する。
【００１９】
この構成によれば、透明なフィルムは、レーザ光を透過可能な素材で形成されるとともに引きちぎり易い脆性を有し、特に紫外光を照射すると一層脆化する特性を有している。このため、エキスバンドテープを引き伸ばす前に、該透明なフィルムに紫外光を照射することで脆性が増して、一層効率よくウェーハを個片化することが可能となる。
【００２０】
請求項３記載の発明は、請求項１記載の発明において、上記透明なフィルムは、温めると脆化する特性を有し、上記エキスバンドテープを引き伸ばす前に、前記透明なフィルムを温める機構を有するレーザダイシング装置を提供する。
【００２１】
この構成によれば、透明なフィルムは、レーザ光を透過可能な素材で形成されるとともに引きちぎり易い脆性を有し、特に温めると一層脆化する特性を有している。このため、エキスバンドテープを引き伸ばす前に、該透明なフィルムを温めることで脆性が増して、一層効率よくウェーハを個片化することが可能となる。
【００２２】
請求項４記載の発明は、請求項１記載の発明において、上記透明なフィルムは、冷却すると脆化する特性を有し、上記エキスバンドテープを引き伸ばす前に、前記透明なフィルムを冷却する機構を有するレーザダイシング装置を提供する。
【００２３】
この構成によれば、透明なフィルムは、レーザ光を透過可能な素材で形成されるとともに引きちぎり易い脆性を有し、特に冷却すると一層脆化する特性を有している。このため、エキスバンドテープを引き伸ばす前に、該透明なフィルム冷却することで脆性が増して、一層効率よくウェーハを個片化することが可能となる。
【００２４】
請求項５記載の発明は、請求項１記載の発明において、上記透明なフィルムを、透明で硬質の上記ウェーハテーブルに貼り付ける際に、透明な液体により密着させて、上記ウェーハ面を平面矯正させるレーザダイシング装置を提供する。
【００２５】
この構成によれば、ウェーハに貼着された透明なフィルムを、透明で硬質のウェーハテーブルに貼り付ける際に、ウェーハとウェーハテーブル間の微小な隙間に透明な液体として、例えば所定の屈折率を有する屈折液を導入させ介在させることにより、屈折液は微小な隙間に毛細管現象によって自動的に一様に広がり、ウェーハとウェーハテーブル間の屈折率を一様に保つことができる。その結果、ウェーハ内部に効率よくレーザ光を集光することが可能となる。また、屈折液とウェーハテーブル表面の界面張力及びウェーハに貼り付けられた透明なフィルムと、屈折液に作用する界面張力の影響により、ウェーハは全面一様に隙間なく、ウェーハテーブルに密着するようになる。これにより、ウェーハテーブルを介してレーザ光を照射し、ウェーハ内部に改質層を形成する場合、レーザ光は途中経路で大きくエネルギーロスをすることなく、効率的にウェーハ内部で結像して改質層を形成することが可能となる。また、透明なフィルムは通常表面が荒れている場合が多く、空気が介在すると散乱を起こしやすい。しかし、透明な液体を介在させると荒れている面を持つ面の方がかえって表面積が広くなる影響で界面張力が大きくなり、濡れ性は高まる。また、微小な粗さも透明な液体がその微小な粗さの凹凸を埋めることになるため、かえって荒らされたフィルム面に対して、液体が一様に広がり、一層、屈折率の分布が小さくなって散乱を起こしにくく、より効率的にレーザ光が透過する。
【００２６】
請求項６記載の発明は、請求項５記載の発明において、上記ウェーハテーブルの保持面は、粗面処理されているレーザダイシング装置を提供する。
【００２７】
この構成によれば、ウェーハテーブルの保持面に粗面処理を施しておくことによって、該ウェーハテーブルの保持面とウェーハの裏面に貼着された透明なフィルムとの間には、微小な空間が形成され、毛細管現象によって、透明な液体としての、例えば密着液が隙間なく効率的に広がる。その結果、粗面処理が施された面と該密着液との接触面積が大きくなり、より大きな密着力でウェーハＷがウェーハテーブルの保持面に密着保持される。
請求項７記載の発明は、請求項１記載の発明において、上記ウェーハを個片化する機構は、前記透明なフィルムにエキスパンドテープを貼り付けて、該エキスパンドテープを引き伸ばして前記ウェーハを個片化するレーザダイシング装置を提供する。
この構成によれば、透明なフィルムの上から、エキスパンドテープを貼り付けて、該エキスパンドテープに一定の張力をかけることにより、透明なフィルムとともにチップに分断される。
【００２８】
請求項８記載の発明は、表面に複数のデバイスが形成されたウェーハに対してレーザ光を照射し、前記ウェーハの内部に改質層を形成し、改質された部分により前記ウェーハを個片化するレーザダイシング方法において、前記ウェーハの裏面に透明なフィルムを貼り付けるステップと、前記透明なフィルムを貼り付けたウェーハの裏面側に前記レーザ光を透過可能で且つ、略平坦な保持面に密着保持させる密着保持手段を有する硬質なウェーハテーブルに、前記ウェーハ表面側に開放された空間を確保した状態で前記ウェーハを保持するステップと、前記ウェーハテーブル及び前記透明なフィルムを介して前記ウェーハの内部にレーザ光を集光し、該ウェーハの内部を改質するステップと、内部改質後の前記ウェーハを貼り付けた透明なフィルムを前記ウェーハテーブルから取り外し、前記ウェーハを個片化するステップとを有するレーザダイシング方法を提供する。
【００２９】
この構成によれば、ウェーハの裏面側に透明なフィルムを貼り付け、該透明なフィルムが貼り付けられたウェーハの裏面側をレーザ光を透過可能に形成されたウェーハテーブルの略平坦な保持面に密着保持させる。これにより、ウェーハ裏面側を基準にウェーハが撓みなく平坦な状態で保持される。次のステップでは、レーザ照射手段からのレーザ光を前記ウェーハの裏面側から透明な硬質のウェーハテーブルを介して照射する。この照射により、ウェーハの内部に改質層が精度よく形成される。ウェーハの内部に改質層を形成後、透明なフィルムの部分でウェーハテーブルから取り外し、その後、改質層からそれぞれのチップが分断され、透明なフィルムとともにそれぞれのチップに分断される。これにより、効率よくウェーハが個片化される。
【００３０】
請求項９記載の発明は、請求項８記載の発明において、上記透明なフィルムは、紫外光を照射すると脆化する特性を有し、上記エキスバンドテープを引き伸ばす前に、前記透明なフィルムに紫外光を照射するステップを有するレーザダイシング方法を提供する。
【００３１】
この構成によれば、透明なフィルムは、レーザ光を透過可能な素材で形成されるとともに引きちぎり易い脆性を有し、特に紫外光を照射すると一層脆化する特性を有している。このため、エキスバンドテープを引き伸ばす前に、該透明なフィルムに紫外光を照射することで脆性が増して、一層効率よくウェーハが個片化される。
【００３２】
請求項１０記載の発明は、請求項８記載の発明において、上記透明なフィルムは、温めると脆化する特性を有し、上記エキスバンドテープを引き伸ばす前に、前記透明なフィルムを温めるステップを有するレーザダイシング方法を提供する。
【００３３】
この構成によれば、透明なフィルムは、レーザ光を透過可能な素材で形成されるとともに引きちぎり易い脆性を有し、特に温めると一層脆化する特性を有している。このため、エキスバンドテープを引き伸ばす前に、該透明なフィルムを温めることで脆性が増して、一層効率よくウェーハが個片化される。
【００３４】
請求項１１記載の発明は、請求項８記載の発明において、上記透明なフィルムは、冷却すると脆化する特性を有し、上記エキスバンドテープを引き伸ばす前に、前記透明なフィルムを冷却するステップを有するレーザダイシング方法を提供する。
【００３５】
この構成によれば、透明なフィルムは、レーザ光を透過可能な素材で形成されるとともに引きちぎり易い脆性を有し、特に冷却すると一層脆化する特性を有している。このため、エキスバンドテープを引き伸ばす前に、該透明なフィルム冷却することで脆性が増して、一層効率よくウェーハが個片化される。
【発明の効果】
【００３６】
請求項１記載の発明は、透明なフィルムが貼付されたウェーハの裏面側がウェーハテーブルの略平坦な保持面にウェーハ裏面側を基準に平坦な状態で密着保持され、レーザ光がウェーハの裏面側から前記ウェーハテーブルを介して照射されることで、ウェーハの表面に形成されたデバイスを破壊することなく、ウェーハの内部に精度よく一定の深さ位置に改質層を形成することができる。ウェーハの内部に改質層を形成後、ウェーハが貼り付いた透明なフィルムをウェーハテーブルから取り外し、安定して効率よくウェーハを個片化することができるという利点がある。
【００３７】
請求項２記載の発明は、請求項１記載の発明の効果に加えてさらに、透明なフィルムは、紫外光を照射すると一層脆化する特性を有することから、エキスバンドテープを引き伸ばす前に、該透明なフィルムに紫外光を照射することで脆性が増して、一層効率よくウェーハを個片化することができるという利点がある。
【００３８】
請求項３記載の発明は、請求項１記載の発明の効果に加えてさらに、透明なフィルムは、暖めると一層脆化する特性を有することから、エキスバンドテープを引き伸ばす前に、該透明なフィルムを暖めることで脆性が増して、一層効率よくウェーハを個片化することができるという利点がある。
【００３９】
請求項４記載の発明は、請求項１記載の発明の効果に加えてさらに、透明なフィルムは、冷却すると一層脆化する特性を有することから、エキスバンドテープを引き伸ばす前に、該透明なフィルムを冷却することで脆性が増して、一層効率よくウェーハを個片化することができるという利点がある。
【００４０】
請求項５記載の発明は、請求項１記載の発明の効果に加えてさらに、透明なフィルムは通常表面が荒れている場合が多い。透明なフィルムを、ウェーハテーブルに貼り付ける際に、透明な液体により密着させたことで界面張力が大きくなって濡れ性が高まり、透明な液体が一様に広がる。この結果、屈折率の分布が小さくなってレーザの途中経路における散乱が低減し、一層効率よく安定した改質層をウェーハ内部に形成することができるとともに途中経路のレーザ散乱によるレーザ焼けをなくし、レーザ焼けによる各部品の劣化、性能低下を防ぐことができるという利点がある。
【００４１】
請求項６記載の発明は、請求項５記載の発明の効果に加えてさらに、ウェーハテーブルの保持面に粗面処理を施しておくことで該ウェーハテーブルの保持面とウェーハの裏面に貼着された透明なフィルムとの間には、微小な空間が形成され、毛細管現象によって、透明な液体としての、例えば密着液が隙間なく効率的に広がる。その結果、さらに効率よく安定した改質層をウェーハ内部に形成することができるとともに途中経路のレーザ散乱によるレーザ焼けを一層なくすことができるという利点がある。
請求項７記載の発明は、請求項１記載の発明の効果に加えてさらに、透明なフィルムの上からエキスパンドテープを貼り付け、該エキスパンドテープを引き伸ばすことで、安定して効率よくウェーハを個片化することができるという利点がある。
【００４２】
請求項８記載の発明は、透明なフィルムが貼付されたウェーハの裏面側をウェーハテーブルの略平坦な保持面にウェーハ裏面側を基準に平坦な状態で密着保持し、レーザ光をウェーハの裏面側から前記ウェーハテーブルを介して照射することで、ウェーハの表面に形成されたデバイスを破壊することなく、ウェーハの内部に精度よく一定の深さ位置に改質層を形成することができる。ウェーハの内部に改質層を形成後、透明なフィルムの部分でウェーハテーブルから取り外し、安定して効率よくウェーハを個片化することができるという利点がある。
【００４３】
請求項９記載の発明は、請求項８記載の発明の効果に加えてさらに、透明なフィルムは、紫外光を照射すると一層脆化する特性を有している。このことから、エキスバンドテープを引き伸ばす前に、該透明なフィルムに紫外光を照射することで脆性が増して、一層効率よくウェーハを個片化することができるという利点がある。
【００４４】
請求項１０記載の発明は、請求項８記載の発明の効果に加えてさらに、透明なフィルムは、暖めると一層脆化する特性を有している。このことから、エキスバンドテープを引き伸ばす前に、該透明なフィルムを暖めることで脆性が増して、一層効率よくウェーハを個片化することができるという利点がある。
【００４５】
請求項１１記載の発明は、請求項８記載の発明の効果に加えてさらに、透明なフィルムは、冷却すると一層脆化する特性を有している。このことから、エキスバンドテープを引き伸ばす前に、該透明なフィルムを冷却することで脆性が増して、一層効率よくウェーハを個片化することができるという利点がある。
【図面の簡単な説明】
【００４６】
【図１】本発明の実施例１に係るレーザダイシング装置の概略構成図。
【図２】ダイシングフレームにマウントされた状態のウェーハを示す斜視図。
【図３】レーザ照射装置の概略構成図。
【図４】保持面に同心円状ないしは螺旋状の溝を形成したテーブル板の平面図。
【図５】レーザダイシング装置の実施例２を示す概略構成図。
【図６】エキスパンド装置によるエキスパンド処理の概略を示す工程図。
【図７】従来技術における問題点の一つを説明するための図であり、（ａ）はウェーハの周縁部のみ支持した場合に該ウェーハに撓みが生じることを示す図、（ｂ）は矯正部材で矯正してもウェーハと矯正部材間に不均一な隙間ができることを示す図。
【発明を実施するための形態】
【００４７】
本発明は、ウェーハの表面に形成されたデバイスを破壊することなく、即ち表面に触れることなく、ウェーハ裏面からレーザ光を照射しつつもウェーハ内部に精度よく一定の深さ位置に改質層を形成し、また、レーザの途中経路における散乱を低減して効率よく安定した改質層をウェーハ内部に形成するとともに途中経路の散乱により、レーザ散乱によるレーザ焼けをなくし、レーザ焼けによる各部品の劣化、性能低下を防ぐとともに、レーザ照射後のウェーハをチップに分割し、安定してチップに離間するという目的を達成するために、表面に複数のデバイスが形成されたウェーハに対してレーザ光を照射し、前記ウェーハの内部に改質層を形成し、改質された部分により前記ウェーハを個片化するレーザダイシング装置において、前記ウェーハの裏面に貼り付けられた透明なフィルムと、前記レーザ光を透過可能に形成されるとともに前記透明なフィルムを貼り付けたウェーハの裏面側を密着保持する略平坦な保持面に密着保持させる密着保持手段を有し、前記ウェーハ表面側に開放された空間を確保した状態で前記ウェーハを保持するウェーハテーブルと、前記レーザ光を前記ウェーハの裏面側から前記透明なフィルム及び前記ウェーハテーブルを介して照射するレーザ照射手段と、レーザ照射してウェーハ内部を改質後、該ウェーハが貼り付いた前記透明なフィルムを前記ウェーハテーブルから取り除き、前記ウェーハを個片化する機構とを具備することにより実現した。
【実施例１】
【００４８】
以下、添付図面にしたがって本発明の好適な実施例について説明する。
＜構成＞
図１は、本実施例に係るレーザダイシング装置の概略構成図である。同図に示すように、レーザダイシング装置１０は、主としてウェーハＷを保持するウェーハテーブル２０と、レーザ反射防止板５０とウェーハテーブル２０に保持されたウェーハＷにレーザ光を照射するレーザ照射装置６０とで構成されている。
【００４９】
まず、本実施例のレーザダイシング装置１０で加工対象とする上記ウェーハＷについて説明する。レーザダイシング装置１０で加工対象とするウェーハＷは、表面に複数のデバイス（例えばＭＥＭＳ素子等）が形成されたウェーハＷであり、ダイシングフレームＦにマウントされた状態で加工処理される。
【００５０】
図２は、透明フィルムＴ上に貼着されるマウントされた状態のウェーハＷを示す斜視図である。同図に示すように、ウェーハＷは、透明フィルム（ダイシングテープ）Ｔを介して小さいダイシングフレームＦにマウントされる。小さいダイシングフレームＦは、枠状に形成され、その内部に透明フィルムＴが貼り付けられる。ウェーハＷは、その裏面を透明フィルムＴに貼着されて、ダイシングフレームＦにマウントされる。
【００５１】
ここで、このダイシングフレームＦに貼り付けられる透明フィルムＴは、引きちぎりやすい脆性を有するフィルムであると同時に、レーザ照射装置６０から出射されるレーザ光を透過可能な素材で形成される。本実施例では、透明な素材で形成される。なお、通気性を有することがさらに好ましい。また、透明フィルムＴは、紫外光を照射するか、所要温度に暖めるか、もしくは所要の低温に冷却すると、一層脆化する特性を有している。このため、透明フィルムＴ上に貼り付けたエキスバンドテープを後述するように放射状に引き伸ばす前に、該透明フィルムＴに紫外光を照射するか、所要温度に暖めるか、もしくは所要の低温に冷却すると、脆性が増して、一層効率よくウェーハを個片化することが可能となる。
【００５２】
ダイシングフレームＦにマウントされたウェーハＷは、その透明フィルムＴが貼着された面（裏面）をウェーハテーブル２０に保持される。ウェーハテーブル２０は、図１に示すように、主として、テーブル板２２と、そのテーブル板２２を保持するテーブル板保持フレーム２４とで構成される。テーブル板２２は、加工対象とするウェーハＷに対応した円盤状に形成され（加工対象とするウェーハＷの全面を支持できるように、加工対象とするウェーハＷよりも大径の円盤状に形成される。）、その上下の面は共に平坦に形成される。
【００５３】
このテーブル板２２は、レーザ照射装置６０から出射されるレーザ光を透過可能な素材で形成される。一例として、本実施例では、透明な石英ガラスで形成される。これは石英ガラスに限らず、透過性があり平面を規定できる程度の硬質な透過性のある部材であればよい。例えば、アクリルや透明塩ビのような樹脂であってもよい。また、シリコンなどは、可視光では不透明であるが、赤外領域の光においては透明である。よって、ベアのシリコンウェーハや、ゲルマニウムは屈折率が４．０近くあり、非常に高屈折の材料である。こうした高屈折材料を使用すれば、ウェーハ内の焦点の深度の幅を小さくすることが可能となる。
【００５４】
また、このテーブル板２２は、加工対象とするウェーハＷを撓みなく保持することができるように、必要十分な厚さをもって形成される。テーブル板２２は、上面側がウェーハＷを保持するための保持面２２Ａとされる。保持面２２ＡとウェーハＷの透明フィルムＴが貼着された面（裏面）との間には完全に密着された状態で保持される。この保持方法としては、様々な方法がある。例えば、テーブル外周部に真空吸着溝を形成し、その溝部で真空に吸着させてテーブルとウェーハＷに貼り付けられた透明フィルムＴとを密着させてもよい。
【００５５】
また、別の方法としては、テーブルとウェーハＷに貼り付けられた透明フィルムＴとの間に透明な液体を介在させて、液体と固体表面の間に働く界面張力によって貼り付ける方法もある。例えば、均一且つ薄膜状の密着液２６をテーブル板２２と透明フィルムＴとの間に介在させると、ウェーハＷがテーブル板２２に密着保持される。なお、後で詳しく説明するが、密着液２６の一例としては、水、エタノール、イソプロピルアルコール（ＩＰＡ）などがある。
【００５６】
テーブル板保持フレーム２４は、図示しない回転駆動機構によって軸周りに回転するとともに、図示しない昇降駆動機構によって上下方向（Ｚ方向）に昇降する。また、図示しない前後駆動機構によって水平面上を前後方向（Ｙ方向）に移動するとともに、図示しない左右駆動機構によって水平面上を左右方向（Ｘ方向）に移動する。テーブル板２２は、テーブル板保持フレーム２４が回転することにより、軸周りに回転する。また、テーブル板保持フレーム２４が昇降することにより、上下に昇降する。さらに、テーブル板保持フレーム２４が前後方向に移動することにより、前後に移動し、左右方向に移動することにより、左右に移動する。
【００５７】
レーザ反射防止板５０は、ウェーハテーブル２０の下部に設置される。このレーザ反射防止板５０は、上面部にレーザ光の反射防止処理（例えば、黒色処理）が施された平板状に形成され、ウェーハテーブル２０の保持面２２Ａから所定距離離れた位置に水平に設置される。即ち、ウェーハテーブル２０の保持面２２Ａとレーザ反射防止板５０との間には、所定の空間が形成される。レーザ照射装置６０から出射されてウェーハＷを透過したレーザ光は、このレーザ反射防止板５０に入射する。これにより、不要な反射が防止でき、反射焼け等が生じるのが防止できる。
【００５８】
レーザ照射装置６０は、ウェーハテーブル２０の上方に設置され、ウェーハテーブル２０に向けてレーザ光を垂直に出射する。図３は、レーザ照射装置６０の概略構成図である。同図に示すように、レーザ照射装置６０は、主として、レーザ発振装置６２と、コリメータレンズ６４と、コンデンサレンズ６６と、アクチュエータ６８とで構成される。レーザ発振装置６２は、ウェーハＷの加工条件に従ったレーザ光を発振する。レーザ発振装置６２から発振されたレーザ光は、コリメータレンズ６４によって平行光とされた後、コリメータレンズ６４で、焦点Ｐに集光される。
【００５９】
焦点ＰをウェーハＷの内部に設定して、ウェーハＷにレーザ光を入射すると、ウェーハＷの内部に改質領域が形成される。この状態でウェーハＷを水平に移動させると、焦点Ｐの移動軌跡に沿って改質領域が連続的に形成され、改質領域Ｌが形成される。分割時は、この改質層をストリート（分割予定ライン）に沿って形成する。
【００６０】
アクチュエータ６８は、コンデンサレンズ６６を光軸方向（Ｚ軸方向）に微小移動させる。即ち、コンデンサレンズ６６は、図示しないレンズ枠に保持されて、光軸方向に移動自在に支持されており、このアクチュエータ６８に駆動されて光軸方向に微小移動する。アクチュエータ６８を駆動して、コンデンサレンズ６６を光軸方向に微小移動させることにより、レーザ光の焦点Ｐの位置がＺ方向に変位する。これにより、改質層Ｌを形成する位置（Ｚ方向の位置）を調整することができる。また、焦点ＰのＺ方向の位置を変えて、制御装置に複数回レーザ光を入射することにより、ウェーハＷの内部に複数の改質層Ｌを形成することができる。
【００６１】
ここで、前記ウェーハテーブル２０におけるレーザ光が入射する面は鏡面であることが望ましい。鏡面である方が、よりレーザ光がウェーハテーブル２０に入り込みやすくなる。一方で、ウェーハテーブル２０のフィルムと接触する側の表面は、レーザ光が入射する側の表面と比べて、鏡面でない方がよい。鏡面であると、液体に対する表面積が小さくなり、濡れ性が悪くなるからである。即ち、ウェーハテーブル２０の表面部分は、粗さを有する方が、ウェーハテーブル表面の表面積が大きくなり、液体はウェーハテーブル２０上を均一に広がるようになるからである。こうしたウェーハテーブル２０を荒らす手法の一つに、テクスチャリング（フェーシングによる）方法がある。図４に示すように、ガラスのウェーハテーブル２０に小さい溝２３を同心円状ないしは螺旋状の溝２３を形成しておく。この溝２３に沿って屈折液は一様に広がる。テクスチャリングの溝２３は、屈折液やウェーハテーブル２０の材料にもよるが、約０．２ｍｍの溝幅で、０．４ｍｍピッチ程度、０．１ｍｍの溝幅で、０．２ｍｍピッチ程度でよく、ウェーハテーブル２０上でウェーハ径に対応する面全面に形成された溝でよい。
【００６２】
また、テクスチャリング以外でも、単純に表面を荒らす方法がある。例えば、ＧＣ砥粒の＃２０００番を使用し、表面を２０分程度ラッピング加工してもよい。また、＃５００番程度の砥粒を使用してもよい。ＧＣ以外でもＷＡなどの砥粒を使用して、表面を荒らしてもよい。このようにすることで、表面はすりガラス状になって、空気中では表面の荒れによって散乱し、曇ったようになる。表面粗さとしては、Ｒａで０．１ｍｍ以下であればよいが、これに縛られず、界面張力が増大するように粗さの隙間に液体が埋まり込み、表面積が大きいほどよい。
【００６３】
なお、ウェーハテーブル２０の素材としては、石英ガラスもあるが、その他にはシリコンウェーハなどであってもよい。石英ガラスなどは、赤外光領域において吸収帯を有し、透過率が低下する場合もある。こうした場合は、石英ガラスでなくても、アクリルなどの透明な樹脂材料であればよい。レーザ光の選択する波長において透過率がよく、また平面が鏡面化できる素材であればよい。また、ウェーハテーブル２０の厚みは均一で、殆ど撓まないことも必要である。また、単独で撓む場合は外周部にリムを付けるなど外周固定端として撓みを極力なくすことが必要である。
【００６４】
本実施例のレーザダイシング装置１０は、以上のように構成されている。なお、レーザダイシング装置１０の動作は、図示しない制御装置で制御される。制御装置は、所定の制御プログラムを実行して、各部の動作を制御し、ウェーハＷの加工処理を実行する。
＜作用＞
次に、レーザダイシング装置１０を用いたダイシング方法について説明する。上記のように、ウェーハＷは、ダイシングフレームＦにマウントされた状態で加工処理される。ウェーハＷは、裏面（デバイスが形成されていない面）を透明フィルムＴに貼着されて、ダイシングフレームＦにマウントされる。ダイシングフレームＦにマウントされたウェーハＷは、図示しない搬送装置（例えば、ロボットのアーム）によって、ウェーハテーブル２０の下部まで搬送される。この際、ウェーハＷは、透明フィルムＴが貼着された面を上向きにし、表面は非接触の状態でウェーハテーブル２０の下部位置まで搬送される。
【００６５】
ウェーハテーブル２０の下部位置まで搬送されたウェーハＷは、搬送位置からウェーハテーブル２０に受け渡される。受け渡しは、ウェーハＷの裏面をウェーハテーブル２０の保持面２２Ａで密着保持することにより行われる。具体的には、次のように行われる。
【００６６】
まず、ウェーハＷの位置決めが行われる。即ち、ウェーハＷの中心と一致するように位置決めされる。その後、密着液２６を滴下あるいは密着液供給手段（不図示）を用いて、ウェーハＷの裏面に対して密着液２６を均一に供給する。なお、密着液２６を供給してからウェーハＷの位置決めを行ってもよい。また、密着液２６は、ウェーハＷの裏面に代えて、或いは、ウェーハＷの裏面とともに、ウェーハテーブル２０の保持面２２Ａに供給するようにしてもよい。その後、ウェーハＷの裏面にウェーハテーブル２０の保持面２２Ａを所定の圧力で押圧する。これにより、ウェーハＷの裏面とウェーハテーブル２０の保持面２２Ａとの間に密着液２６が均一且つ、薄膜状になって全体的に広がり、ウェーハＷがウェーハテーブル２０に密着保持される。
【００６７】
このようにしてウェーハテーブル２０の保持面２２Ａには、ウェーハＷの透明フィルムＴが貼着された面が密着液２６を介在させた状態で密着保持される。これにより、ウェーハＷを撓ませることなく平坦な状態で保持することができる。また、ウェーハＷは、透明フィルムＴを介して裏面が密着保持されるため、表面を非接触で保持することができる。
【００６８】
ウェーハＷを受け渡した搬送装置は、ウェーハテーブル２０の下部から退避する。この後、所定のアライメント処理が行われ、ダイシングが開始される。ダイシングは、レーザ照射装置６０から出射されるレーザ光をストリートに沿ってウェーハＷに入射することにより行われる。制御装置（図示せず）は、ウェーハＷの内部の所定位置に焦点Ｐが設定されるように、アクチュエータ６８を駆動して、コンデンサレンズ６６の位置を調整する。そして、出射されたレーザ光が、ストリートに沿ってウェーハＷに入射するように、ウェーハテーブル２０が移動される。
【００６９】
ところで、本実施例のレーザダイシング装置１０では、加工対象のウェーハＷが、ウェーハテーブル２０の下面に密着保持される。これに対して、レーザ光はウェーハテーブル２０の上面に入射される。しかし、ウェーハテーブル２０は、レーザ光を透過可能に形成されているため、上面にレーザ光を入射した場合であっても、ウェーハＷに入射することができる。また、ウェーハＷは、透明フィルムＴが貼着された面（裏面）をウェーハテーブル２０に密着保持されるが、透明フィルムＴもレーザ光を透過可能に形成されているため、ウェーハＷに入射することができる。なお、後述するように、密着液２６もレーザ光を透過可能なものが用いられる。
【００７０】
このように、本実施例のレーザダイシング装置１０では、ウェーハテーブル２０及び透明フィルムＴを透過させて、また、硬質の透明なテーブルを透過させてレーザ光がウェーハＷに入射される。ウェーハＷは、例えば密着液２６を介在させることによって、ウェーハテーブル２０の保持面２２Ａに密着し、撓むことなく保持されているため、所定位置に正確にレーザ光を入射することができる。また、ウェーハＷが透明フィルムＴを介して硬質の透明のウェーハテーブル２０と密着していることによって、透明フィルムＴの微妙な表面うねりもなく、硬質なワークテーブル面との挟み込みによってウェーハＷの界面部分は平面になり、より一層レーザ光の入射効率は向上するようになる。
【００７１】
また、ウェーハテーブル２０の厚みを一定の厚みにすることで、ウェーハテーブル２０を基準にウェーハＷ表面を倣わせることになる。即ち、初期のウェーハＷがたとえ、反りをもつものや厚みむらが存在するウェーハＷであっても、レーザ入射側のウェーハＷ表面が平面吸着されることから、その結果、ウェーハテーブル２０面とレーザ位置を正確に一定にすることによって、レーザ位置からウェーハＷ内部のレーザ集光部までのワークディスタンスを一定に保つことができる。
【００７２】
そして、ウェーハテーブル２０の厚みを一様とし且つ、撓みをなくすことにより、レーザ照射部の対物レンズ位置から、ウェーハテーブル２０及び透明フィルムＴを介して貼り付けられたウェーハＷ表面までの距離が殆ど一定となる。その結果、ウェーハＷの自重に関係なく安定して一定の深さ位置に改質層を形成することが可能となる。
【００７３】
従来は、レーザ照射側と反対側でウェーハＷ面を平面矯正する場合、レーザ照射側には、ウェーハＷの厚みばらつきに伴ってウェーハＷ表面にうねりが残り、ウェーハＷ表面から一定深さに改質層を形成するためには、そのうねりに沿って、オートフォーカスによりレーザ位置を調整していたが、レーザ照射面側を基準面とすることで、オートフォーカスをかけずとも一定の深さ位置に改質層Ｌを形成することが可能となる。これにより、ストリートに沿って正確に改質層Ｌを形成することができる。
【００７４】
また、ウェーハＷは、表面に触れることなくウェーハテーブル２０に保持されるため、表面に形成されたデバイス（ＭＥＭＳ素子等）を破壊することなく加工処理することができる。また、ウェーハＷの表面を密着保持していると、ウェーハＷを透過したレーザ光によって保持面２２Ａが焼けたり、溶融物が付着したりして、保持面２２Ａの平滑性を保てないが、表面に触れることなくウェーハＷを密着保持することにより、このような不具合が発生することも防止することができる。これにより、継続して加工しても、常に平坦にウェーハＷを密着保持することができる。
【００７５】
さらに、レーザ光は、ウェーハＷの裏面に入射されるため、表面に形成されたデバイスに影響されることなく、正確且つ、確実に所定の位置に改質層Ｌを形成することができる。レーザ光をストリートに沿ってウェーハＷに入射し、加工処理が終了すると、ウェーハＷはウェーハテーブル２０から搬送装置に受け渡され、次工程のエキスバンド工程と搬送される。
＜密着液＞
次に、本実施例で用いられる密着液２６について説明する。本実施例では、上記のように、ウェーハＷは、その透明フィルムＴが貼着された面（裏面）を密着液２６を介在させた状態でウェーハテーブル２０の保持面２２Ａに密着保持され、レーザ光は、ウェーハＷの裏面側から密着液２６を介して入射される。このため、密着液２６として用いられる液体としては、少なくともレーザ光を透過可能な液体であればよく、例えば水、エタノール、イソプロピルアルコール（ＩＰＡ）などを用いることが可能である。これらの液体の中でも、エタノールやＩＰＡは、水に比べて表面張力が低く、ウェーハテーブル２０や透明フィルムＴに対する濡れ性が高い。このため、これらの液体（即ち、エタノールやＩＰＡ）は、ウェーハＷの透明フィルムＴが貼着された面（裏面）とウェーハテーブル２０の保持面２２Ａとの間に均一且つ、薄膜状になって全体的に広がりやすく、より密着性の高い状態でウェーハＷを密着保持することが可能となる。
【００７６】
特に本実施例では密着液２６としてＩＰＡを用いる態様が好適である。ＩＰＡは、他の液体に比べて揮発性が高く、ウェーハＷにウォーターマークが発生するのを抑止することができる。また、ウェーハテーブル２０やその周辺部の有機物汚染を防止することもできる。なお、ＩＰＡの代わりに、ＩＰＡと他の液体との混合物（例えば、ＩＰＡと水又はエタノールの混合液）を用いる態様も好ましい。
【００７７】
また、本実施例では、密着液２６として、上記液以外に、所定の屈折率を有する液体を用いる態様も好適である。具体的には、透明フィルムＴの屈折率と同程度の屈折率を有する液体を密着液２６として用いる。これにより、密着液２６との界面での屈折率差をなくすことができ、レーザ光の透過率を向上させることが可能となる。例えば、透明フィルムＴがポリオレフィン系のポリエチレンフィルム（屈折率：約１．５４）からなる場合には密着液２６として例えばジクロロトルエン（屈折率：約１．５４６）を好ましく用いることができる。なお、このように所定の屈折率を有する液体は、一般に接触液や屈折液などと称されており、例えば京都電子工業製の屈折率標準液や島津製作所製の接触液（屈折液）、モリテックス製のカーギル標準屈折液などを使用できる。
【００７８】
また、屈折率を補償する液体をガラス表面に滴下すると、透明フィルムＴとガラス面をリンギングさせると、屈折液はガラス面をくまなく一様に広がり、ウェーハＷ面内で均一な屈折率分布を得ることができる。さらに、ウェーハテーブル２０の外周部にリムをつけてウェーハテーブル２０表面と対物レンズの間に屈折液を介在させてもよい。ウェーハテーブル２０上の屈折液は、リムにより外側に流れ落ちることなく、また、対物レンズとウェーハテーブル（ガラス）２０の間を屈折液で満たすことにより、対物レンズの開口数をさらに大きく取ることができ、効率よくウェーハＷ内部に集光させることが可能となる。
【００７９】
また、本実施例では、上述したように、ウェーハテーブル２０のテーブル板２２は透明な石英ガラスで構成されているが、これに限らずウェーハＷと同一素材で構成されてもよい。例えば、ウェーハＷがシリコンから構成される場合には、テーブル板２２もシリコンで構成する。このようにウェーハＷとテーブル板２２を同一素材で構成する態様によれば、その素材の屈折率と密着液２６の屈折率を同程度とすることによって、レーザ光の透過率をさらに向上させることが可能となる。
【００８０】
また、本実施例では、ウェーハテーブル２０の保持面２２Ａは粗面処理されていることが好ましい。また、ウェーハテーブル２０の保持面２２Ａに代えて、或いは、ウェーハテーブル２０の保持面２２Ａとともに、ウェーハＷに貼着されている透明フィルムＴの被保持面（ウェーハＷとは反対側の面）が粗面処理されていてもよい。このようにウェーハテーブル２０の保持面２２Ａ及び透明フィルムＴの被保持面の少なくとも一方の面に粗面処理を施しておくことによって、これらの間には、微小な空間が形成され、毛細管現象によって密着液２６が隙間なく効率的に広がる。その結果、粗面処理が施された面と密着液２６との接触面積が大きくなり、より大きな密着力でウェーハＷが密着保持される。なお、後述するように、ウェーハＷをダイシングフレームＦにマウントせず、直接ウェーハテーブル２０で保持する場合には、ウェーハＷの裏面を粗面処理するようにしてもよい。
【００８１】
以上説明したように、本実施例のレーザダイシング装置１０によれば、レーザ光を透過可能に形成されたウェーハテーブル２０の保持面２２ＡにはウェーハＷの裏面側が密着液２６を介在させた状態で密着保持される。これにより、ウェーハＷが撓みなく平坦な状態で保持される。そして、レーザ光をウェーハＷの裏面側からウェーハテーブル２０を介して照射することにより、ウェーハＷの内部に改質層を精度よく形成することが可能となる。また、ウェーハＷの表面に一切触れることなく、ダイシング処理を行うことができる。したがって、ウェーハＷの表面に形成されたデバイスを破壊することなく、ダイシング処理を行うことが可能となる。
【実施例２】
【００８２】
上記の実施例では、水平に設置されたウェーハテーブル２０の下面にウェーハＷを密着保持する構成としているが、図５に示すように、ウェーハテーブル２０の上面に保持面２２Ａを形成し、ウェーハテーブル２０の上面にウェーハＷを載置して密着保持する構成とすることもできる。この場合、同図に示すように、レーザ照射装置６０は、ウェーハテーブル２０の下方位置に設置され、下方から上方に向けてレーザ光を出射する構成とされる。なお、このように、ウェーハテーブル２０の上面に保持面２２Ａを形成し、ウェーハテーブル２０の上面にウェーハＷを載置して密着保持する構成とすることにより、大径のウェーハＷであっても、確実に保持面２２Ａに密着させることができ、ウェーハＷを平坦に保持することができる。
【００８３】
なお、上記のレーザダイシング装置１０によってダイシング処理されたウェーハＷは、その後、外的応力が印加されて、チップに分割される。この処理は、例えば、エキスパンド装置によって行われる。図６は、エキスパンド装置によるエキスパンド処理の概略を示す工程図である。レーザダイシングされたウェーハＷは、同図（ａ）に示すように、表面を上にして剥離テーブル１１０の上に載置される。また、ダイシングフレームＦが、図示しないフレーム固定機構によって所定位置に固定される。
【００８４】
ウェーハＷが剥離テーブル１１０の上に載置され、ダイシングフレームＦが固定されると、同図（ｂ）に示すように、剥離テーブル１１０の周部を囲むように配置されたリング１１２が、図示しない昇降機構により押し上げられて上昇する。これにより、ウェーハＷの裏面側に貼着された透明フィルムＴが放射状にエキスパンド（伸張）される。そして、この透明フィルムＴがエキスパンドされることにより、ウェーハＷに外的応力が印加され、改質層Ｌを起点として、ウェーハＷが分割される。改質層Ｌは、ストリートに沿って形成されているので、ウェーハＷはストリートに沿って分割される。ストリートは、個々のチップの間に設定されているので、ウェーハＷは、個々のチップに分割される。このように、レーザダイシングされたウェーハＷは、外的応力を印加することにより、個々のチップに分割される。なお、透明フィルムＴ上に図示しないエキスパンドテープを貼り付け、該エキスパンドテープの部分で放射状にエキスパンドすると、一層効率よく且つ、安定して個々のチップに分割することができる。
【００８５】
ここで、本発明の効果を検証するために、ウェーハＷの密着度について評価実験を行った結果について説明する。この評価実験では、図５示した構成、即ち、ウェーハテーブル２０の上面に保持面２２Ａを形成し、ウェーハテーブル２０の上面にウェーハＷを載置して保持する構成を有する評価装置を用いた。なお、ウェーハテーブル２０は石英ガラスからなり、ウェーハＷに貼着される透明フィルムＴにはポリオレフィン系透明フィルムを用いた。また、密着液２６としてはＩＰＡを用いた。
【００８６】
まず、１２インチのウェーハＷの透明フィルムＴが貼着された面（裏面）をウェーハテーブル２０の保持面２２Ａに何も介在させることなく載置した場合、ウェーハＷの反りを測定したところ、約０．０７ｍｍ程度の反りが生じていた。次に、上記のような反りが生じているウェーハＷを密着液２６を介在させた状態でウェーハテーブル２０の保持面２２Ａに密着保持させた場合について評価を行った。具体的には、ウェーハテーブル２０の保持面２２Ａにスポイトで１０数滴分、面内均等にＩＰＡを滴下した。そのときの滴下量としては３０ｍｇ程度である。その後、ウェーハＷをウェーハテーブル２０に押圧する。押圧時に十分に界面のＩＰＡをなじませた後、ウェーハＷをウェーハテーブル２０から剥離するときに要した剥離力を測定したところ、１つのチップ当たり約２Ｎ程度の剥離力を必要とした。また、ウェーハＷは、ウェーハテーブル２０の保持面２２Ａに完全に密着し、ウェーハＷの反りは殆どなくなり、０．０１ｍｍ以下となった。
【００８７】
なお、密着液２６として、ＩＰＡの代わりに、水やエタノールを用いた場合においても、ウェーハＷを撓ませることなくウェーハテーブル２０の保持面２２Ａに密着保持させることができる。ただし、ＩＰＡを用いた場合には、水やエタノールを用いた場合に比べてウォーターマークの発生を抑制することができた。
【００８８】
以上の結果から、密着液２６を介在させることによってウェーハＷをウェーハテーブル２０の保持面２２Ａに確実に密着させることが可能であり、密着液２６としてはＩＰＡが好適である。なお、上記実施例では、ダイシングフレームＦにマウントされたウェーハＷをウェーハテーブル２０で密着保持して、レーザダイシングする構成としているが、ウェーハＷをダイシングフレームＦにマウントせず、直接ウェーハテーブル２０で保持して、レーザダイシングすることもできる。また、ダイシングフレームＦにはマウントせず、裏面にレーザ光を透過可能なテープ（ダイシングテープ）のみ貼着してレーザダイシングする構成とすることもできる。
【００８９】
なお、本発明は、本発明の精神を逸脱しない限り種々の改変をなすことができ、そして、本発明が該改変されたものにも及ぶことは当然である。
【産業上の利用可能性】
【００９０】
ウェーハの表面に形成されたデバイスを破壊することなく、ウェーハにレーザ光を照射してウェーハ内部の一定の深さ位置に改質層を形成し、また、レーザの途中経路における散乱を低減してレーザ焼けをなくし、レーザ焼けによる各部品の劣化、性能低下を防ぐとともに、レーザ照射後のウェーハを安定してチップに分割することが不可欠なレーザ光を用いたウェーハダイシングに広く適用することが可能である。
【符号の説明】
【００９１】
１０    レーザダイシング装置
２０    ウェーハテーブル
２２    テーブル板
２２Ａ  保持面
２３    溝
２４    テーブル板保持フレーム
２６    密着液
５０    レーザ反射防止板
６０    レーザ照射装置
６２    レーザ発振装置
６４    コリメータレンズ
６６    コンデンサレンズ
６８    アクチュエータ
１１０  剥離テーブル
１１２  リング
Ｗ    ウェーハ
Ｔ    透明フィルム
Ｆ    ダイシングフレーム
【図１】
0005829433.tif 000002
【図２】
0005829433.tif 000003
【図３】
0005829433.tif 000004
【図５】
0005829433.tif 000005
【図６】
0005829433.tif 000006
【図４】
0005829433.tif 000007
【図７】
0005829433.tif 000008